(57)【特許請求の範囲】
【請求項１】
合成樹脂フィルムの少なくとも片面に、アクリル系樹脂塗膜を形成してなる農業用合成樹脂フィルムであって、アクリル系樹脂塗膜が、ＯＨ基を有するアクリル系樹脂のイソプロピルアルコール溶液にアクリル系樹脂中のＯＨ基を５％以上反応させるのに必要な多官能性ＮＣＯ基を有する化合物を添加して充分に反応させた後に得られるアクリル系樹脂塗料を塗布し、形成されたことを特徴とする農業用合成樹脂フィルム。
【請求項２】
合成樹脂フィルムが樹脂１００重量部に対し非イオン系界面活性剤０〜３重量部、パーフルオロアルキル基含有化合物０〜３重量部含有する塩化ビニル系樹脂フィルムである請求項１記載の農業用合成樹脂フィルム。
【請求項３】
合成樹脂フィルムが樹脂１００重量部に対し非イオン系界面活性剤０〜３重量部、パーフルオロアルキル基含有化合物０〜３重量部含有するポリエチレンフィルム、エチレン−酢酸ビニル共重合フィルムまたはこれらの積層フィルムである請求項１記載の農業用合成樹脂フィルム。
【請求項４】
アクリル系樹脂塗料が、ＯＨ基を有するアクリル系樹脂のイソプロピルアルコール溶液にアクリル系樹脂中のＯＨ基を５％以上反応させるに必要な多官能性ＮＣＯ基を有する化合物を添加し、充分に反応させた後、塗布直前に多官能性ＮＣＯ基を有する化合物を添加したアクリル系樹脂塗料であることを特徴とする請求項１記載の農業用合成樹脂フィルム。
【請求項５】
アクリル系樹脂塗料が、ＯＨ基を有するアクリル系樹脂のイソプロピルアルコール溶液にアクリル系樹脂中のＯＨ基を５％以上反応させるに必要な多官能性ＮＣＯ基を有する化合物を添加し、充分に反応させた後、コロイダルシリカ、コロイダルアルミナ、フュームドシリカから選ばれる１種以上を添加したアクリル系樹脂塗料であることを特徴とする請求項１または４記載の農業用合成樹脂フィルム。
【発明の詳細な説明】
【０００１】
【産業上の利用分野】
本発明は農業用合成樹脂フィルムに関し、詳しくは防滴持続性に優れた農業用合成樹脂フィルムに関する。
【０００２】
【従来の技術】
従来より、ハウスやトンネル等の農業施設の被覆資材として、ポリエチレンフィルム、エチレン−酢酸ビニル共重合体フィルム、ポリエステルフィルム、塩化ビニル系樹脂フィルム等の合成樹脂フィルムが使用されているが、このような合成樹脂フィルムをハウスやトンネル等に使用すると、フィルム内表面に結露を生じて、太陽光線の透過を妨げるという問題がある。そのため、従来では界面活性剤の１種である防滴剤を含有させ、フィルム表面の親水性を高めて表面の濡れ性を良好にし、表面が均一に濡れるようにするとともに、表面に生じた水滴を速やかに流れ落ちるようにすることにより、フィルム内表面への結露を防止していた。
【０００３】
【発明が解決しようとする課題】
しかし、上記のような防滴剤を含有させ、フィルム表面の親水性を高めた合成樹脂フィルムでは、防滴持続性が充分でなく、比較的短期間のうちに防滴性が消失してしまうという問題があった。そこで、エチルフェノール基を有するリン酸エステルと上記防滴剤とを併用したり、トリキシレニルホスフェートと防滴剤を併用したりする技術等が提案されたが、なお防滴持続性は充分なものとは言えなかった。また、合成樹脂フィルムに練り込んだ防滴剤を合成樹脂フィルム表面に設けた塗膜を通じて染み出させることも提案されているが、防滴剤の染み出しが充分にではなく、均一な防滴性能を得ることができなかった。更に、フィルム表面に親水性の塗膜を設けたり、無機物を表面に沈着させたりして防滴性を持続させることも提案されているが、この場合も気候の変化によって防滴性能が左右されるといった欠点を有するものであった。
【０００４】
本発明者等は、これらの問題を解決するために鋭意研究を行なった結果、意外にも、合成樹脂フィルムの表面に特定のアクリル系樹脂塗料を塗工することによって、優れた防滴性能を長期にわたって持続させることができることを見出し、本発明を完成するに至った。
【０００５】
【課題を解決するための手段】
本発明の農業用合成樹脂フィルムは、合成樹脂フィルムの表面に、ＯＨ基を有するアクリル系樹脂のイソプロピルアルコール溶液にアクリル系樹脂中のＯＨ基を５％以上反応させるのに必要な多官能性ＮＣＯ基を有する化合物を添加し、充分に反応させた後に得られるアクリル系樹脂塗料を塗工することにより塗膜を形成したことを特徴とするものである。
【０００６】
本発明に使用される合成樹脂フィルムとしては、塩化ビニル系樹脂フィルム、ポリエチレンフィルム、エチレン−酢酸ビニル共重合樹脂フィルム、ポリエステルフィルム、またはこれらの積層フィルム等従来より農業用合成樹脂フィルムとして使用されているものであれば、特に限定はされない。
【０００７】
塩化ビニル系樹脂フィルムに使用される塩化ビニル系樹脂としては、ポリ塩化ビニルの他、塩化ビニルと他のモノマー、例えばエチレン、プロピレン、塩化ビニリデン、アクリロニトリル、マレイン酸、イタコン酸、メタクリル酸、酢酸ビニル、エチレン、プロピレン、マレイン酸エステル、メタクリル酸メチル、メタクリル酸エステル、アクリル酸エステル、高級ビニルエーテルなどとの共重合樹脂、もしくはこれらのブレンド物等が使用できる。
【０００８】
上記の合成樹脂フィルムは、必要に応じて可塑剤、安定剤等の各種添加剤が添加されていても良い。可塑剤としては、フタル酸エステル系可塑剤、リン酸エステル系可塑剤、エポキシ系可塑剤等が使用できる。フタル酸エステル系可塑剤として、具体的には、ジ−２−エチルヘキシルフタレート、ジイソノニルフタレート、ジブチルベンジルフタレート、ジイソデシルフタレート、ジウンデシルフタレート等が挙げられ、リン酸エステル系可塑剤として具体的には、トリクレジルホスフェート、トリキシレニルホスフェート、トリス（イソプロピルフェニル）ホスフェート、トリブチルホスフェート、トリエチルホスフェート、トリフェニルホスフェート、トリエチルフェニルホスフェート等が挙げられる。また、エポキシ系可塑剤としては、植物油のエポキシ化物、エポキシ樹脂等が使用でき、植物油のエポキシ化物としては、エポキシ化大豆油、エポキシ化アマニ油等が挙げられ、エポキシ樹脂としては、エポキシ化ポリブタジエン、エポキシステアリン酸メチル、エポキシステアリン酸ブチル、エポキシステアリン酸エチルヘキシル、トリス（エポキシプロピル）イソシアヌレート、３−（２−キセノキシ）−１，２−エポキシプロパン、ビスフェノールＡジグリシジルエーテル、ビニルジシクロヘキセンジエポキサイド、２，２−ビス（４−ヒドロキフェニル）プロパンとエピクロルヒドリンの重縮合物等が挙げられる。また、上記のフタル酸エステル系可塑剤、リン酸エステル系可塑剤、エポキシ系可塑剤の他、ジ−２−エチルヘキシルアジペート等アジピン酸エステル系可塑剤、ジ−２−エチルヘキシルセバケート等のセバチン酸エステル系可塑剤、ジ−２−エチルヘキシルアゼレート等のアゼラインエステル系可塑剤、トリメリット酸エステル系可塑剤、ポリプロピレンアジペート等のポリエステル系可塑剤、塩素化パラフィン等の可塑剤も使用できる。上記の可塑剤は、単独で使用しても良いし、２種以上を混合して使用しても良い。
【０００９】
上記の可塑剤の好ましい添加量としては、樹脂１００重量部に対し、フタル酸エステル系可塑剤で２０〜７０重量部、リン酸エステル系可塑剤で１〜７重量部、エポキシ系可塑剤で０．５〜７重量部で、可塑剤全体としての好ましい添加量は樹脂１００重量部に対し、２０〜７０重量部であって、用いられる合成樹脂フィルムの素材等によって適宜決定される。
【００１０】
本発明の農業用合成樹脂フィルムには、必要に応じて防滴剤として公知の非イオン系界面活性剤が添加される。非イオン系界面活性剤として具体的には、ソルビタン脂肪酸エステル、ソルビトール脂肪酸エステル、グリセリン脂肪酸エステル、ジグリセリン脂肪酸エステル、ソルビタン脂肪酸・二塩基酸エステル、ソルビトール脂肪酸・二塩基酸エステル、グリセリン脂肪酸・二塩基酸エステル、ジグリセリン脂肪酸・二塩基酸エステル等の多価アルコールと脂肪酸とのエステル、多価アルコールと脂肪酸及び二塩基酸とのエステル、或いはこれらにエチレンオキサイド、プロピレンオキサイド、ブチレンオキサイド等のアルキレンオキサイドが付加された化合物等が挙げられ、具体的には、ソルビタンパルミテート、ソルビタンステアレート、ソルビタンステアレート・エチレンオキサイド２モル付加物、ソルビタンステアレート・プロピレンオキサイド３モル付加物、ソルビトールステアレート、ソルビトールステアレート・エチレンオキサイド３モル付加物、ジグリセリンパルミテート、ジギリセリンステアレート、グリセリンステアレート、グリセリンパルミテート・エチレンオキサイド２モル付加物、ソルビタンステアレートアジペート・エチレンオキサイド３モル付加物、ソルビトールステアレートアジペート・エチレンオキサイド２モル付加物、ジグリセリンパルミテートセバケート・プロピレンオキサイド３モル付加物、ソルビトールパルミテートアジペート・エチレンオキサイド３モル付加物等が挙げられる。これらの非イオン系界面活性剤は単独または２種以上を組み合わせて使用することができる。また、上記の非イオン系界面活性剤の添加量は樹脂１００重量部に対し、３重量部以下である。３重量部を超えると、フィルム表面への吹き出しが多くなり好ましくない。
【００１１】
本発明の合成樹脂フィルム中には、必要に応じて防霧剤としての含フッ素化合物安定剤、滑剤または粘着防止剤、紫外線吸収剤、抗酸化剤、光安定剤、無機充填剤等の添加剤を添加することもできる。
【００１２】
本発明の用いられる上記含フッ素化合物としては、１分子中にフッ素基と水酸基またはアルキレンオキサイド基の少なくとも１種を有する化合物であり、前記フッ素基としては、パーフルオロアルキル基（Ｃｎ  Ｆ２ｎ＋１基）、パーフルオロアルコキシ基（Ｃｎ  Ｆ２ｎ＋１Ｏ基）、ポリフルオロアルキル基（ＨｍＣｎ  Ｆ２ｎ＋１−ｍ基）、パーフルオロアルケニル基（Ｃｎ  Ｆ２ｎ−１基）、ポリフルオロアルケニル基（ＨｍＣｎ  Ｆ２ｎ−１−ｍ基）、パーフルオロアルキレン基（Ｃｎ  Ｆ２ｎ基）等がある（式中ｍ＝１〜３、ｎ＝３〜２０の整数）。また、アルキレンオキサイド基としては（Ｃ２  Ｈ４  Ｏ）ｎ  、（Ｃ３  Ｈ６  Ｏ）ｎ等が挙げられる（式中ｎ＝１〜３０の整数）。上記のフッ素系化合物として具体的には化１の（１）〜（１３）に示す式で表されるものが挙げられるが、これらに限定されるものではない。
【化１】
0003587866.tif 000002
上記の含フッ素化合物は単独で用いても良いし、２種以上を混合して用いても良い。また、含フッ素化合物の添加量は、樹脂１００重量部に対し、０．０１〜１．０重量部、好ましくは０．０５〜０．５重量部である。
【００１３】
安定剤としては、金属石鹸、有機ホスファイト系安定剤等の通常使用される安定剤が使用できる。金属石鹸としては、ステアリン酸亜鉛、ステアリン酸バリウム、ステアリン酸カルシウム、リシノール酸バリウム、ラウリン酸カルシウム、オレイン酸カルシウム、オクトイン酸亜鉛等が挙げられ、有機ホスファイト系ジフェニルデシルホスファイト、トリフェニルホスファイト、トリス（ノニルフェニル）ホスファイト、トリデシルホスファイト、トリス（２−エチルヘキシル）ホスファイト、トリステアリルホスファイト、オクチルジフェニルホスファイト、ジブチル錫ジラウレート、ジブチル錫マレート等が挙げられる。上記の安定剤は単独で用いても良いし、２種以上を混合して用いても良い。また、これらの安定剤の添加量は、樹脂１００重量部に対し、０．５〜１０重量部、好ましくは１〜５重量部である。
【００１４】
滑剤または粘着防止剤としては、ステアリン酸、イソステアリン酸、パルミチン酸等の脂肪酸系滑剤、ステアリン酸アミド、メチレンビスステアロアミド、エチレンビスステアロアミド等の飽和脂肪酸アミド系滑剤、ブチルパルミテート、ブチルステアレート等の有機リン酸金属塩系滑剤、ポリエチレンワックス、流動パラフィン等が挙げられる。上記の滑剤または粘着防止剤は、単独で用いても良いし、２種以上を混合して用いても良い。
【００１５】
紫外線吸収剤としては、一般に使用されているベンゾフェノン系、ベンゾトリアゾール系、サリチル酸エステル系、シアノアクリレート系等の紫外線吸収剤が挙げられる。上記の紫外線吸収剤は、単独で用いても良いし、２種以上を混合して用いても良い。
【００１６】
光安定剤としては、ヒンダードアミン等の一般に使用されている光安定剤を単独もしくは２種以上を混合して使用することができる。
【００１７】
無機充填剤としては、炭酸マグネシウム、マグネシウム珪酸塩、酸化珪素、酸化アルミニウム、水酸化アルミニウム、水酸化マグネシウム、ハイドロタルサイト類の１種以上を用いることができる。上記の無機充填剤の粒径は２０μ以下が好ましい。
【００１８】
本発明に使用可能なＯＨ基を有するアクリル系樹脂としては、ヒドロキシアクリル酸エステル、ヒドロキシメタアクリル酸エステル等の重合体、もしくはこれらの共重合体、更には上記の単量体と共重合可能な他ビニル系化合物との共重合体等を使用することができる。上記ヒドロキシアクリル酸エステルとして具体的には、ヒドロキシメチルアクリレート、２−ヒドロキシエチルアクリレート、２−ヒドロキシプロピルアクリレート、３−ヒドロキシプロピルアクリレート、２−ヒドロキシブチルアクリレート、４−ヒドロキシブチルアクリレート、２−ヒドロキシペンチルアクリレート、６−ヒドロキシヘキシルアクリレート等が挙げられ、ヒドロキシメタアクリル酸エステルとして具体的にはヒドロキシメチルメタクリレート、２−ヒドロキシエチルメタクリレート、２−ヒドロキシプロピルメタクリレート、３−ヒドロキシプロピルメタクリレート、２−ヒドロキシブチルメタクリレート、４−ヒドロキシブチルメタクリレート、２−ヒドロキシペンチルメタクリレート、６−ヒドロキシヘキシルメタクリレート等が挙げられる。
【００１９】
また、上記のヒドロキシアクリル酸エステル、ヒドロキシメタアクリル酸エステルと共重合可能なビニル系化合物としては、アクリル酸、メタアクリル酸等のα，β−不飽和カルボン酸、メチルアクリレート、エチルアクリレート、ｎ−プロピルアクリレート、ｉ−プロピルアクリレート、ｎ−ブチルアクリレート、ｉ−ブチルアクリレート、シクロヘキシルアクリレート、２−エチルヘキシルアクリレート、デシルアクリレート、ドデシルアクリレート、トリデシルアクリレート、ステアリルアクリレート等のアクリル酸エステル、メチルメタクリレート、エチルメタクリレート、ｎ−プロピルメタクリレート、ｉ−プロピルメタクリレート、ｎ−ブチルメタクリレート、ｉ−ブチルメタクリレート、シクロヘキシルメタクリレート、２−エチルヘキシルメタクリレート、デシルメタクリレート、ドデシルメタクリレート、トリデシルメタクリレート、ステアリルメタクリレート等のメタクリル酸エステル、スチレン、アクリロニトリル、メタクリロニトリル、酢酸ビニル、プロピオン酸ビニル、ジアクリロアミド、Ｎ−ブトキシメタクリロアミド等が挙げられる。
【００２０】
上記のモノマーを重合させるための重合開始剤としては、アゾビスイソブチロニトリル、ベンゾイルパーオキサイド、クメンハイドロパーオキサイド等のラジカル発生剤を用いることができる。また、必要に応じてブチルメルカプタン、ｎ−ドデシルメルカプタン、ｔｅｒｔ−ドデシルメルカプタン、β−メルカプトエタノール等の分子量調節剤を使用することもできる。
【００２１】
本発明に使用されるアクリル系樹脂塗料は、上記のアクリル系樹脂のイソプロピルアルコール溶液にアクリル系樹脂中のＯＨ基を５％以上反応させるのに必要な多官能性ＮＣＯ基を有する化合物を添加し、アクリル系樹脂中のＯＨ基と充分に反応させ、反応を終結後に上記の合成樹脂フィルムの少なくとも片面に塗布される。多官能性ＮＣＯ基を有する化合物としては、脂肪族イソシアネート、脂環族イソシアネート、芳香族イソシアネートおよびこれらの誘導体等が使用できる。上記のイソシアネートとして具体的には、ヘキサメチレンジイソシアネート、イソホロンジイソシアネート、キシレンジイソシアネート、ビス（イソシナートメチル）シクロヘキサン、ジシクロヘキシルメタンジソシアネート、１，４−ジイソシアナートシクロヘキサン、１，３−ビス（α，αジメチルイソシアナートメチル）ベンゼン、イソシアナートメチルメチルシクロヘキシルイソシアネート、トルエンジイソシアネート、ジフェニルメタンジイソシアネート、ナフタレンジイソシアネート等が挙げられ、またこれらの誘導体としてはトリメチロールプロパンアダクト体、イソシアヌレート体、アルコール変性イソシアヌレート体、ビウレット体等が挙げられる。これらの化合物は単独または２種以上を混合して使用することができる。
【００２２】
上記のアクリル系樹脂塗料は、上記アクリル系樹脂の他に必要に応じてエチレングリコール、ペンタエリスリトール、ソルビタンエステル、含フッ素化合物、シリコン系界面活性剤等の多価ＯＨ物質を加えたアクリル系樹脂イソプロピルアルコール溶液と、アクリル系樹脂中のＯＨ基を５％以上反応させるのに必要な多官能性ＮＣＯ基を有する化合物反応させたものであってもよい。また、多官能性ＮＣＯ基を有する化合物を添加し、アクリル系樹脂中のＯＨ基と充分に反応させ、反応を終結させたアクリル系樹脂塗料に、該塗料の塗布直前に多官能性ＮＣＯ基を有する化合物を添加したものであってもよい。更に、コロイダルシリカ、コロイダルアルミナ等を上記アクリル系樹脂アルコール溶液中に分散させたものを合成樹脂フィルムに塗布してもよい。またこのとき、コロイダルシリカの一部または全部をフュームドシリカに置き換えてもよい。このフュームドシリカを添加することにより、ブロッキング防止性が向上し、ハウス換気等の作業性をよくすることができる。
【００２３】
上記のアクリル系樹脂塗料の塗布方法としては、スプレーコート、ロールコート、グラビアコート、リバースロールコート、ディップコート等や、スクリーン印刷、フレキソ印刷等の公知の方法を採用することができる。またアクリル系樹脂は紫外線硬化型のものを用いることもできる。アクリル系樹脂塗料の厚みは０．０１〜１０μが好ましい。
【００２４】
【作用】
本発明の農業用合成樹脂フィルムは、少なくとも片面に、特定のアクリル系樹脂塗料による塗膜を設けたことにより、防滴剤を合成樹脂フィルムに練り込まなくても、ハウスやトンネル等の農業用施設に展張した際、フィルムの表面に水滴が付着することが効果的に防止され、かつ、その効果が長期にわたって持続させることができるものである。また、合成樹脂フィルム自体に防滴剤として公知の非イオン系界面活性剤や、防霧剤としての含フッ素化合物等を添加した場合、その効果をも長期にわたって継続させることができる。
【００２５】
【実施例】
以下、具体的な実施例を挙げ、本発明を更に詳細に説明する。
【００２６】
表１に示す配合物をヘンシェルミキサーに仕込み、１０分間攪拌混合した後、１７５℃に加熱溶融してロール混練りし、次いでカレンダー装置によって厚さ０．１ｍｍのフィルムを形成した。
【表１】
塩化ビニル樹脂（平均重合度  １３００）  １００重量部
ジ−２−エチルヘキシルフタレート  ５０重量部
トリクレジルホスフェート  ３重量部
トリキシレニルホスフェート  ２重量部
エポキシ樹脂（エピコート８２８）  ２重量部
Ｂａ−Ｚｎ系安定剤  １．５重量部
ステアリン酸バリウム  ０．５重量部
ステアリン酸亜鉛  ０．５重量部
ソルビタンモノステアレート  １．２重量部
ソルビタンモノパルミテート  １．２重量部
エチレンビスステアロアミド  ０．３重量部
２−ヒドロキシ−４−オクトキシベンゾフェノン０．５重量部
高級脂肪酸金属塩  ＊１  ０．２重量部  含フッ素化合物  ＊２  ０．２重量部
＊１  〔（Ｃ１６Ｈ３７Ｏ）２  ＰＯＯ〕２  Ｚｎ
＊２  Ｃ８  Ｆ１７ＣＨ２  ＣＨ（ＯＨ）ＣＨ２  Ｏ（Ｃ２  Ｈ４  Ｏ）Ｈ
【００２７】
表２に示す組成からなる配合物を反応させ、イソプロピルアルコール／酢酸エチル＝５０／５０を加えて１０％のアクリル系樹脂溶液を作成した。
【表２】
メチルメタクリレート  ４０重量部
ブチルメタクリレート  ３０重量部
ブチルアクリレート  ５重量部
２−ヒドロキシエチルメタクリレート  ２４重量部
メチルアクリレート  １重量部
ベンゾイルパーオキサイド  ０．５重量部
イソプロピルアルコール  ２００重量部
【００２８】
〔実施例１〕上記フィルムをハウス展張時に内側となる面に、上記のようにして得られたアクリル系樹脂アルコール溶液１００重量部にヘキサメチレンジイソシアネート−トリメチロールプロパンアダクト体（コロネートＨＬ  日本ポリウレタン社製）２．０重量部を添加し、２５℃にて２４時間放置して充分に反応させたアクリル系樹脂塗料を１５０メッシュのグラビアロールにて塗布し、またハウス展張時に外側となる面に、上記のようにして得られたアクリル系樹脂アルコール溶液１００重量部にヘキサメチレンジイソシアネート−トリメチロールプロパンアダクト体（コロネートＨＬ  日本ポリウレタン社製）３．０重量部、含フッ素化合物〔Ｃ８  Ｆ１７ＣＨ２  ＣＨ（ＯＨ）ＣＨ２  Ｏ（Ｃ２  Ｈ４  Ｏ）Ｈ〕０．１重量部を添加し、２５℃にて２４時間放置して充分に反応させ、塗布直前にヘキサメチレンジイソシアネート−トリメチロールプロパンアダクト体（コロネートＨＬ日本ポリウレタン社製）１．０重量部添加したアクリル系樹脂塗料を１５０メッシュのグラビアロールにて塗布して農業用合成樹脂フィルムを得た。得られた農業用合成樹脂フィルムを、パイプハウスの被覆材として、足利地区のハウスに展張し、展張直後、６ケ月、１２ケ月、１８ケ月の４回にわたり、フィルムの内表面への水滴の付着状態（防滴性）およびフィルム内表面の付近の霧の発生状況（防霧性）について観察した。結果を表３に示す。尚、防滴性の判定は下記基準にて行なった。
＜防滴性評価基準＞◎・・・フィルムの内表面に殆ど水滴が見られない。
○・・・フィルムの内表面に僅かに水滴が見られる。
△・・・フィルムの内表面に水滴が見られる。
×・・・フィルムの内表面に多くの水滴が見られる。
＜防霧性評価基準＞◎・・・全く霧の発生が見られない。
○・・・僅かに霧の発生が見られる。
△・・・霧の発生が見られる。
×・・・多くの霧の発生が見られる。
【００２９】
〔実施例２〕上記フィルムをハウス展張時に内側となる面に塗布するアクリル系樹脂塗料を、アクリル系樹脂アルコール溶液１００重量部にヘキサメチレンジイソシアネート−トリメチロールプロパンアダクト体（コロネートＨＬ  日本ポリウレタン社製）３．０重量部、含フッ素化合物〔Ｃ８  Ｆ１７ＣＨ２  ＣＨ（ＯＨ）ＣＨ２  Ｏ（Ｃ２  Ｈ４  Ｏ）Ｈ〕０．１重量部を添加し、２５℃にて２４時間放置して充分に反応させ、塗布直前にヘキサメチレンジイソシアネート−トリメチロールプロパンアダクト体（コロネートＨＬ  日本ポリウレタン社製）１．０重量部添加したアクリル系樹脂塗料に代える以外は、実施例１と同様にして農業用合成樹脂フィルムを得た。得られた農業用合成樹脂フィルムについて実施例１と同様にして防滴性、防霧性について評価した。結果を表３に示す。
【００３０】
〔実施例３〕上記フィルムをハウス展張時に内側となる面に塗布するアクリル系樹脂塗料を、アクリル系樹脂アルコール溶液１００重量部にヘキサメチレンジイソシアネート−トリメチロールプロパンアダクト体（コロネートＨＬ  日本ポリウレタン社製）３．０重量部、ソルビタンモノステアレート・エチレンオキサイド３モル付加物０．２重量部、シリコン系界面活性剤（ＳＩＬＷＥＴ  Ｌ−７７、日本ユニカー社製）０．１重量部を添加し、２５℃にて２４時間放置して充分に反応させ、塗布直前にヘキサメチレンジイソシアネート−トリメチロールプロパンアダクト体（コロネートＨＬ  日本ポリウレタン社製）１．０重量部添加したアクリル系樹脂塗料に代える以外は、実施例１と同様にして農業用合成樹脂フィルムを得た。得られた農業用合成樹脂フィルムについて実施例１と同様にして防滴性、防霧性について評価した。結果を表３に示す。
【００３１】
〔実施例４〕上記フィルムをハウス展張時に内側となる面に塗布するアクリル系樹脂塗料を、アクリル系樹脂アルコール溶液１００重量部にヘキサメチレンジイソシアネート−トリメチロールプロパンアダクト体（コロネートＨＬ  日本ポリウレタン社製）３．０重量部、ソルビタンモノステアレート・エチレンオキサイド３モル付加物０．２重量部、含フッ素化合物〔Ｃ８  Ｆ１７ＣＨ２  ＣＨ（ＯＨ）ＣＨ２  Ｏ（Ｃ２  Ｈ４  Ｏ）Ｈ〕０．１重量部を添加し、２５℃にて２４時間放置して充分に反応させ、塗布直前にヘキサメチレンジイソシアネート−トリメチロールプロパンアダクト体（コロネートＨＬ  日本ポリウレタン社製）１．０重量部添加したアクリル系樹脂塗料に代える以外は、実施例１と同様にして農業用合成樹脂フィルムを得た。得られた農業用合成樹脂フィルムについて実施例１と同様にして防滴性、防霧性について評価した。結果を表３に示す。
【００３２】
〔実施例５〕上記フィルムをハウス展張時に内側となる面に塗布するアクリル系樹脂塗料を、アクリル系樹脂アルコール溶液１００重量部にヘキサメチレンジイソシアネート−トリメチロールプロパンアダクト体（コロネートＨＬ  日本ポリウレタン社製）２．０重量部を添加し、２５℃にて２４時間放置して充分に反応させ、塗布直前にコロイダルシリカ（ＩＰ−Ｓｔ、固形分３０％、日産化学社製）１００重量部添加したアクリル系樹脂塗料に代える以外は、実施例１と同様にして農業用合成樹脂フィルムを得た。得られた農業用合成樹脂フィルムについて実施例１と同様にして防滴性、防霧性について評価した。結果を表３に示す。
【００３３】
〔実施例６〕上記フィルムをハウス展張時に内側となる面に塗布するアクリル系樹脂塗料を、アクリル系樹脂アルコール溶液１００重量部にヘキサメチレンジイソシアネート−トリメチロールプロパンアダクト体（コロネートＨＬ  日本ポリウレタン社製）２．０重量部を添加し、２５℃にて２４時間放置して充分に反応させ、塗布直前にコロイダルシリカ（ＩＰ−Ｓｔ、固形分３０％、日産化学社製）１００重量部、フュームドシリカ（アエロジル  ＃２００、日本アエロジル社製）０．２重量部添加したアクリル系樹脂塗料に代える以外は、実施例１と同様にして農業用合成樹脂フィルムを得た。得られた農業用合成樹脂フィルムについて実施例１と同様にして防滴性、防霧性について評価した。結果を表３に示す。
【００３４】
〔比較例１〕上記フィルムをハウス展張時に内側となる面に塗布するアクリル系樹脂塗料として、上記アクリル系樹脂アルコール溶液をそのまま塗布する以外は、実施例１と同様にして農業用合成樹脂フィルムを得た。得られた農業用合成樹脂フィルムについて実施例１と同様にして防滴性、防霧性について評価した。結果を表３に示す。
【００３５】
〔比較例２〕上記フィルムをハウス展張時に内側となる面に塗布するアクリル系樹脂塗料を、アクリル系樹脂アルコール溶液１００重量部に、ヘキサメチレンジイソシアネート−トリメチロールプロパンアダクト体（コロネートＨＬ  日本ポリウレタン社製）１．０重量部を塗布直前に添加したアクリル系樹脂塗料に代える以外は、実施例１と同様にして農業用合成樹脂フィルムを得た。得られた農業用合成樹脂フィルムについて実施例１と同様にして防滴性、防霧性について評価した。結果を表３に示す。
【００３６】
〔比較例３〕上記フィルムのハウス展張時に内側となる面に塗布するアクリル系樹脂塗料を、アクリル系樹脂アルコール溶液１００重量部に、コロイダルシリカ（ＩＰ−Ｓｔ、固形分３０％、日産化学社製）１００重量部を塗布直前に添加したアクリル系樹脂塗料に代える以外は、実施例１と同様にして農業用合成樹脂フィルムを得た。得られた農業用合成樹脂フィルムについて実施例１と同様にして防滴性、防霧性について評価した。結果を表３に示す。
【００３７】
〔比較例４〕上記フィルムのハウス展張時に内側となる面に塗布するアクリル系樹脂塗料を塗布しない以外は、実施例１と同様にして農業用合成樹脂フィルムを得た。得られた農業用合成樹脂フィルムについて実施例１と同様にして防滴性、防霧性について評価した。結果を表３に示す。
【００３８】
【表３】
0003587866.tif 000003
【００３９】
【発明の効果】
以上説明したように、本発明の農業用合成樹脂フィルムは、少なくともフィルムの片面に特定のアクリル系樹脂塗料からなる塗膜を有してなるため、防滴性に優れることはもとより、優れた防滴性能が長期にわたり維持される。また、公知の防滴剤を使用することにより相乗効果が得られると共に、その防滴剤の有する防滴性能の持続性も向上させることができる。更に、防霧剤としての含フッ素化合物等の添加剤を併用することにより、これら添加剤の性能の持続性までも向上させることができる。従って、本発明の農業用合成樹脂フィルムを使用した場合には、太陽光線の透過が良く、しかも栽培作物が濡れることないため、病害の発生が抑制され、作物の収穫が高いという効果も有するものである。